(57)【要約】      （修正有）【課題】製品となる巻線コイル部品のサイズや形状の変化に対応することが容易で、外装樹脂を備えた巻線コイル部品を効率よく製造することが可能な巻線コイル部品の製造方法を提供する。【解決手段】巻芯部１と、その両端側に配設された一対の鍔部２ａ、２ｂとを有する磁性コア３の巻芯部に巻回された巻線４を覆うように配設された外装樹脂５を備えた巻線コイル部品を製造するにあたって、エポキシ樹脂と、酸無水物と、マイクロカプセル型イミダゾール系潜在性硬化剤とを含む樹脂組成物を準備し、この樹脂組成物に極性基を有する溶剤を添加した後、溶剤を添加した樹脂組成物を、巻芯部に巻回された巻線を覆うように一対の鍔部間に塗布して、硬化させることにより外装樹脂を形成する。極性基を有する溶剤として、芳香族炭化水素系、エステル系、アルコール系、エーテル系、およびケトン系からなる群より選ばれる少なくとも一種を用いる。【選択図】図３
2011159793.tif 000002
【特許請求の範囲】
【請求項１】
巻芯部とその両端側に配設された一対の鍔部とを有する磁性コアと、
前記磁性コアの前記巻芯部に巻回された巻線と、
前記巻芯部に巻回された巻線を覆うように、前記一対の鍔部間に充填された外装樹脂と
を備えた巻線コイル部品の製造方法であって、
エポキシ樹脂と、酸無水物と、マイクロカプセル型イミダゾール系潜在性硬化剤とを含む樹脂組成物を準備する工程と、
前記樹脂組成物に極性基を有する溶剤を添加する工程と、
前記溶剤を添加した樹脂組成物を、前記巻芯部に巻回された巻線を覆うように前記一対の鍔部間に付与する工程と
を備えていることを特徴とする巻線コイル部品の製造方法。
【請求項２】
前記溶剤は、芳香族炭化水素系、エステル系、アルコール系、エーテル系、およびケトン系からなる群より選ばれる少なくとも一種であることを特徴とする請求項１記載の巻線コイル部品の製造方法。
【請求項３】
前記溶剤の添加量は３重量％以上であることを特徴とする請求項１記載の巻線コイル部品の製造方法。
【請求項４】
前記溶剤の添加量は２５重量％未満であることを特徴とする請求項１記載の巻線コイル部品の製造方法。
【発明の詳細な説明】
【技術分野】
【０００１】
本発明は、巻線コイル部品の製造方法に関し、詳しくは、巻芯部と、その両端側に配設された一対の鍔部とを有する磁性コアの、巻芯部に巻回された巻線を覆うように、一対の鍔部間に配設された外装樹脂を備えた巻線コイル部品の製造方法に関する。
【背景技術】
【０００２】
巻線コイル部品の一つに、例えば、図４に示すように、巻芯部５１とその両端側に配設された一対の鍔部５２ａ，５２ｂを有する磁性コア５３と、この磁性コア５３の巻芯部５１に巻回された巻線５４と、巻芯部５１に巻回された巻線５４を覆うように、一対の鍔部５２ａ，５２ｂ間に充填された外装樹脂５５と、巻線の両端部が電気的に接続される外部電極５６ａ，５６ｂとを備えた巻線コイル部品がある。
【０００３】
そして、このような巻線コイル部品において、外装樹脂として、ガラス転移温度が−２０℃以下、より好ましくは、ガラス転移温度が−５０℃以下の、磁性粉含有樹脂を塗布して硬化させることにより形成された外装樹脂を備えた巻線コイル部品（面実装コイル部品）が提案されている（特許文献１参照）。
そして、この巻線コイル部品のように、ガラス転移温度が−２０℃以下、より好ましくは−５０℃以下の磁性粉含有外装樹脂を用いるようにした場合、ヒートサイクル試験における鍔の割れの発生を防止し、使用温度環境の変化が激しい用途に好適なコイル部品が得られるとされている。
【０００４】
また、金属粉末を５５重量％以上含む樹脂混和物、あるいは１〜４０重量％のフィラーを含む該樹脂混和物を塗布して硬化させることにより形成された外装樹脂を備えた巻線コイル部品が提案されている（特許文献２参照）。
そして、この巻線コイル部品によれば、ヒートショックなどの環境負荷試験後の信頼性を確保することができるとされている。
【先行技術文献】
【特許文献】
【０００５】
【特許文献１】特開２００５−２１００５５号公報
【特許文献２】特開２００８−３００６５３号公報
【発明の概要】
【発明が解決しようとする課題】
【０００６】
特許文献１のように、外装樹脂として、ガラス転移温度が低い磁性粉含有樹脂を用いた場合、外装樹脂の柔軟性が高くなるため、温度変化に対する対応性が向上するとともに、種々のサイズや形状の巻線型コイル部品に使用することが可能になり、汎用性も向上する。しかしながら、硬化後の外装樹脂が柔らかすぎて、磁性コアの機械的な強度を補って、信頼性を向上させる効果が不十分になるという問題点がある。
【０００７】
一方、特許文献２のように、樹脂中に金属粉末等の充填剤（他に、シリカ粉末やフィラー）を含有させるようにした場合、補強効果は向上するが、巻線コイル部品のサイズや形状が異なると、充填剤の含有量を適切な量に調整することが必要になる。そのため、製品のサイズや形状が変わると、そのたびに充填剤を適切な割合で含有する樹脂組成物を用意しなければならなくなり、生産性の低下やコストの増大を招くという問題点がある。
【０００８】
本発明は、上記課題を解決するものであり、製品となる巻線コイル部品のサイズや形状の変化に対応することが容易で、外装樹脂を備えた巻線コイル部品を効率よく製造することが可能な巻線コイル部品の製造方法を提供することを目的とする。  
【課題を解決するための手段】
【０００９】
上記課題を解決するため、本発明の巻線コイル部品の製造方法は、
巻芯部とその両端側に配設された一対の鍔部とを有する磁性コアと、
前記磁性コアの前記巻芯部に巻回された巻線と、
前記巻芯部に巻回された巻線を覆うように、前記一対の鍔部間に充填された外装樹脂と
を備えた巻線コイル部品の製造方法であって、
エポキシ樹脂と、酸無水物と、マイクロカプセル型イミダゾール系潜在性硬化剤とを含む樹脂組成物を準備する工程と、
前記樹脂組成物に極性基を有する溶剤を添加する工程と、
前記溶剤を添加した樹脂組成物を、前記巻芯部に巻回された巻線を覆うように前記一対の鍔部間に付与する工程と
を備えていることを特徴としている。
【００１０】
前記溶剤としては、芳香族炭化水素系、エステル系、アルコール系、エーテル系、およびケトン系からなる群より選ばれる少なくとも一種を用いることが望ましい。
【００１１】
前記溶剤の添加量は３重量％以上とすることが望ましく、また、２５重量％未満とすることが望ましい。
【発明の効果】
【００１２】
本発明の巻線コイル部品の製造方法では、エポキシ樹脂と、酸無水物と、マイクロカプセル型イミダゾール系潜在性硬化剤とを含む樹脂組成物を用意しておき、この樹脂組成物に、極性基を有する溶剤を、製品となる巻線コイル部品のサイズや形状に応じた量だけ添加して、巻芯部に巻回された巻線を覆うように一対の鍔部間に付与して硬化させることにより、適切な磁性コア補強効果を有する外装樹脂を備えた巻線コイル部品を効率よく製造することが可能になる。
すなわち、本発明の巻線コイル部品の製造方法においては、添加する溶剤の量に幅を持たせることができるため、その量を調整することにより、硬化後の外装樹脂の特性（Ｔｇ、弾性率、残留応力）を制御して、信頼性の高い巻線コイル部品を得ることが可能になる。
【００１３】
本発明においては、樹脂組成物を磁性コアに塗布（付与）する前に極性基を有する溶剤を添加することにより、マイクロカプセル型イミダゾール系潜在性硬化剤を構成する、イミダゾールを覆うカプセルが侵され（膨潤し）、カプセルに覆われていたイミダゾール系硬化剤が露出して主材（エポキシ樹脂）と接触し、硬化剤としての機能を発現する。そして、イミダゾール粒子の表層において主剤（エポキシ樹脂）との硬化反応が進行することにより、熱に対して安定な新たなカプセルが形成される。この新たなカプセルの形成により、硬化剤であるイミダゾールの硬化能が不活性化され、樹脂の硬化が抑制されることになる。そして、磁性コアに塗布（付与）された樹脂組成物が硬化することにより形成される硬化塗膜（外装樹脂）の低Ｔｇ化、低弾性化が達成され、適度な柔軟性が付与される。その結果、外装樹脂の残留応力に起因する、磁性コアの割れや欠けなどの発生を防止することができる。
【００１４】
また硬化能の不活性化の程度は、極性基を有する溶剤の添加量に依存するため、溶剤の添加量によって外装樹脂の物性（硬化塗膜の物性）を制御することが可能になる。したがって、溶剤の添加量を調整するのみで、樹脂組成の配合調整を必要とすることなく、磁性コアのサイズや形状に応じた硬化塗膜の物性制御を行うことが可能になり、１種類の樹脂組成物を用意しておくだけで、簡便に外装樹脂を備えた種々の巻線コイル部品を効率よく製造することができる。
【００１５】
なお、本発明における、「マイクロカプセル型イミダゾール系潜在性硬化剤」は、イミダゾール系の硬化剤が、イソシアナート化合物、エポキシ化合物、ポリアシド、ポリフェニレンオキシド、ポリアセタール、ポリアリレート、ポリエステル、ポリカーボネート、ポリエーテルイシド、ポリイシド、ポリスルホン、ポリエーテルスルホン、ポリアリルスルホンのうち少なくとも１種からなるカプセル内に保持されているような硬化剤である。イミダゾール系の硬化剤としては、２−メチルイミダゾール、２−エチル−４−メチルイミダゾール、２−ウンデシルイミダゾール、２−ヘプタデシルイミダゾール、２−フェニルイミダゾール、１−アミノエチル−２−メチルイミダゾール、１−（２−ヒドロキシ−３−フェノキシプロピル）−２−メチルイミダゾール、１−（２−ヒドロキシ−３−フェノキシプロピル）−２−エチル−４−メチルイミダゾール、１−（２−ヒドロキシ−３−ブトキシプロピル）−２−メチルイミダゾール、１−（２−ヒドロキシ−３−ブトキシプロピル）−２−エチル−４−メチルイミダゾールが挙げられる。特に、２−メチルイミダゾール、２−ウンデシルイミダゾール、２−ヘプタデシルイミダゾール、２−フェニルイミダゾールが低温硬化性と貯蔵安定性の両立の観点から好ましく、２−メチルイミダゾールが最も好ましい。
【００１６】
また、本発明において、極性基を有する溶剤とは、電気陰性度の大きい、酸素や窒素を含む原子団である、極性官能基を分子内に含む溶剤を意味する概念である。極性基としては、例えば、たとえば、−ＯＨ，Ｃ＝Ｏ，−ＣＯＯＨ，−ＮＨ2，−ＮＯ2，−ＮＨ3+，−ＣＮなどが例示される。
【００１７】
なお、本発明において用いられる樹脂組成物は、エポキシ樹脂、酸無水物、マイクロカプセル型イミダゾール系潜在性硬化剤の他に、巻線コイル部品の特性を改善するための添加物、例えば、金属や、無機酸化物などのフィラーなどを含んでいてもよい。
【００１８】
なお、本発明においては、樹脂組成物に添加すべき、極性基を有する溶剤として、芳香族炭化水素系、エステル系、アルコール系、エーテル系、およびケトン系からなる群より選ばれる少なくとも一種を用いることにより、確実に外装樹脂の物性（硬化塗膜の物性）を制御することが可能になり、本発明をより実効あらしめることができる。
【００１９】
そして、上で挙げた溶剤の中でも、特に、アルコール系、エーテル系、ケトン系の溶剤は、極性基が強く、さらに確実に外装樹脂の物性（硬化塗膜の物性）を制御することが可能になる。
【００２０】
また、本発明においては、上記極性基を有する溶剤の、溶剤添加後における樹脂組成物全体に占める割合を３重量％以上となるようにすることにより、磁性コア割れの発生率を０にすることができる。
【００２１】
また、上記極性基を有する溶剤の、溶剤添加後における樹脂組成物全体に占める割合が２５重量％以上になると、本来樹脂組成物に含まれるマイクロカプセル型イミダゾール系潜在性硬化剤を構成するカプセルが侵される（膨潤する）度合いが大きくなる一方、その後の新しいカプセルの形成が進みすぎて、外装樹脂の硬化不足が生じ、それに起因する磁性コア補強効果の不足を生じる場合がある。  そのため、極性基を有する溶剤の添加量は２５重量％未満とすることが望ましい。
【図面の簡単な説明】
【００２２】
【図１】本発明の実施例において用意した、外装樹脂を配設する前の段階の巻線コイル部品素子を示す正面断面図である。
【図２】発明の実施例において用意した、外装樹脂を配設する前の段階の巻線コイル部品素子を示す平面図である。
【図３】本発明の実施例にかかる方法により製造した巻線コイル部品を示す正面断面図である。
【図４】従来の、外装樹脂を備えた巻線コイル部品を示す正面断面図である。
【発明を実施するための形態】
【００２３】
以下に本発明の実施の形態を示して、本発明の特徴とするところをさらに詳しく説明する。
【００２４】
＜実施例１＞
［１］樹脂組成物の作製
まず、以下の各原料を秤取し、混合することにより、極性基を有する溶剤を添加する前の段階の樹脂組成物を作製した。
(ａ)脂肪族系ポリグリシジルエーテル１２ｇ
(ｂ)酸無水物１６ｇ
(ｃ)シラン系カップリング剤１ｇ
(ｄ)シリカ７０ｇ
(ｅ)マイクロカプセル型イミダゾール系潜在性硬化剤１ｇ
【００２５】
それから、溶剤を含まない樹脂組成物に、極性基を有する溶剤としてブチルセロソルブを、樹脂組成物全体に占める割合が３重量％となるように添加して、極性基を有する溶剤を含む樹脂組成物を作製した。
【００２６】
［２］外装樹脂を備えた巻線コイル部品の作製
この実施例では、樹脂組成物を塗布する対象である巻線コイル部品素子として、図１および図２に示すように、巻芯部１と、その両端側に配設された一対の鍔部２ａ，２ｂとを有する磁性コア３と、この磁性コア３の巻芯部１に巻回された、表面が絶縁被覆された巻線４と、巻線４の両端部が電気的に接続される外部電極６ａ，６ｂを備えた巻線コイル部品素子（外装樹脂を配設する前の巻線コイル部品）Ａ１を用意した。
なお、この巻線コイル部品素子Ａ１を構成する磁性コア３は、寸法が、長さＬ＝３．２ｍｍ、幅Ｗ＝２．５ｍｍ、高さＴ＝１．７ｍｍのものである。
【００２７】
そして、図３に示すように、この巻線コイル部品素子Ａ１の、巻芯部１に巻回された巻線４を覆うように、磁性コア３の一対の鍔部２ａ，２ｂ間に、極性基を有する溶剤を添加した樹脂組成物５ａを、ディスペンサ塗布機を用いて塗布、充填した。
【００２８】
そして、樹脂組成物５ａが塗布、充填された巻線コイル部品素子Ａ１を、９０℃、３０分の条件で熱処理して樹脂組成物５ａを乾燥させた後、１５０℃、６０分の条件で熱処理して硬化させることにより、図１に示すように、外装樹脂５を備えた巻線コイル部品Ａを製造した。
【００２９】
［３］特性評価のための樹脂硬化膜の作製
また、極性基を有する溶剤を添加した樹脂組成物を硬化させることにより得られる、外装樹脂となる硬化樹脂の特性を評価するため、磁性コアに塗布した樹脂組成物と同じ樹脂、すなわち、溶剤としてブチルセルソルブを３重量％添加した樹脂組成物を塗布して、上記［２］で説明した条件と同じ条件（乾燥条件：９０℃、３０分、硬化条件：１５０℃、６０分）で乾燥、硬化させることにより、幅１０ｍｍ、長さ５０ｍｍ、厚さ０．５ｍｍの樹脂硬化膜を作製した。
【００３０】
［４］特性の測定および評価
(１)ガラス転移点（Ｔｇ）の測定
ガラス転移点（Ｔｇ）は、上記［３］に説明した方法で作製した樹脂硬化膜を試料として、動的粘弾性装置（ＳＩＩ社製  ＤＭＳ１１０）を用いて、昇温速度１０℃／ｍｉｎで測定した。そして、ｔａｎδのピーク位置をガラス転移温度（Ｔｇ）とした。
なお、樹脂硬化膜（外装樹脂）のＴｇの値としては、通常７０℃以下であることが望ましい。
【００３１】
(２)弾性率
弾性率は、上記［３］において説明した方法で作製した樹脂硬化膜を試料として、万能試験機（オリエンテック社製テンシロンＵＣＴ−ＩＴ）を用いて、ＪＩＳ  Ｋ７１７１に準拠して測定した。
なお、樹脂硬化膜（外装樹脂）の弾性率は、通常８０００ＭＰａ未満であることが望ましい。
【００３２】
(３)磁性コアの割れ発生率
上記［２］において説明した方法で作製した巻線コイル部品Ａの外観観察および断面観察によって、磁性コアの割れの発生状態（割れの発生率）を調べた。
【００３３】
(４)巻線コイル部品の強度
上記［２］の方法で作製した巻線コイル部品を、テーピング部品連用のテープ（リールに巻き取られるテープ）の収納部に収納して、テーピング部品連を製造する工程での、テープへの巻線コイル部品の収納時における巻線コイル部品の割れ、欠けの有無を調べて、巻線コイル部品の強度を評価した。
上記のようにして調べた特性を表１に示す。なお、表１では、テーピング部品連を製造する工程での割れ、欠けの認められないものを、巻線コイル部品の強度が良であるとした。
【００３４】
＜実施例２＞
上記実施例１では、極性基を有する溶剤としてブチルセルソルブを３重量％添加した樹脂組成物を用いたが、この実施例２では、ブチルセロソルブの添加量を７重量％とした。それ以外は上記実施例１の場合と同じ条件で試料を作製し、上記実施例１の場合と同じ方法で特性を評価した。
【００３５】
＜実施例３＞
上記実施例１では、極性基を有する溶剤としてブチルセルソルブを３重量％添加した樹脂組成物を用いたが、この実施例３では、ブチルセロソルブの添加量を１０重量％とした。それ以外は上記実施例１の場合と同じ条件で試料を作製し、上記実施例１の場合と同じ方法で特性を評価した。
【００３６】
＜実施例４＞
上記実施例１では、極性基を有する溶剤としてブチルセルソルブを３重量％添加した樹脂組成物を用いたが、この実施例４では、ブチルセロソルブの添加量を１５重量％とした。それ以外は上記実施例１の場合と同じ条件で試料を作製し、上記実施例１の場合と同じ方法で特性を評価した。
【００３７】
＜実施例５＞
上記実施例１では、極性基を有する溶剤としてブチルセルソルブを３重量％添加した樹脂組成物を用いたが、この実施例５では、ブチルセロソルブの添加量を２０重量％とした。それ以外は上記実施例１の場合と同じ条件で試料を作製し、上記実施例１の場合と同じ方法で特性を評価した。
【００３８】
＜実施例６＞
この実施例６では、上記実施例１で用いたブチルセルソルブに代えて、極性基を有する溶媒としてカルビトールを用い、その添加量を３重量％とした。それ以外は上記実施例１の場合と同じ条件で試料を作製し、上記実施例１の場合と同じ方法で特性を評価した。
【００３９】
＜実施例７＞
この実施例７では、上記実施例１で用いたブチルセルソルブに代えて、極性基を有する溶媒としてメチルエチルケトンを用い、その添加量を３重量％とした。それ以外は上記実施例１の場合と同じ条件で試料を作製し、上記実施例１の場合と同じ方法で特性を評価した。
【００４０】
＜実施例８＞
この実施例８では、磁性コアの寸法を、長さＬ＝４．０ｍｍ、幅Ｗ＝４．０ｍｍ、高さＴ＝２．０ｍｍ（実施例１では、長さＬ＝３．２ｍｍ、幅Ｗ＝２．５ｍｍ、高さＴ＝１．７ｍｍ）としたことを除いて、上記実施例１の場合と同じ条件で試料を作製し、上記実施例１の場合と同じ方法で特性を評価した。
【００４１】
＜実施例９＞
この実施例９では、磁性コアの寸法を、長さＬ＝２．０ｍｍ、幅Ｗ＝２．０ｍｍ、高さＴ＝１．５ｍｍ（実施例１では、長さＬ＝３．２ｍｍ、幅Ｗ＝２．５ｍｍ、高さＴ＝１．７ｍｍ）としたことを除いて、上記実施例１の場合と同じ条件で試料を作製し、上記実施例１の場合と同じ方法で特性を評価した。
【００４２】
＜比較例１＞
上記実施例１ではブチルセルソルブを３重量％添加した樹脂組成物を用いたが、この比較例１では、ブチルセロソルブを添加しない樹脂組成物（ブチルセルソルブ０重量％）を用いた。それ以外は上記実施例１の場合と同じ条件で試料を作製し、上記実施例１の場合と同じ方法で特性を評価した。
【００４３】
＜比較例２＞
上記実施例１ではブチルセルソルブを３重量％添加した樹脂組成物を用いたが、この比較例２では、ブチルセロソルブに代えて、極性基を有していないヘキサンを３重量％の割合で添加した樹脂組成物（ブチルセルソルブ０重量％）を用いた。それ以外は上記実施例１の場合と同じ条件で試料を作製し、上記実施例１の場合と同じ方法で特性を評価した。
上記の各実施例および比較例において調べた特性を表１に併せて示す。
【００４４】
【表１】
2011159793.tif 000003
【００４５】
表１に示すように、本発明の要件を備えた実施例１〜９の場合、ガラス転移点（Ｔｇ）、弾性率、磁性コアの割れ発生率、および巻線コイル部品の強度について、良好な結果が得られることが確認された。
【００４６】
また、表１には示していないが、極性基を有する溶剤として、ブチルセロソルブの添加量を１重量％とし、それ以外は上記実施例１の場合と同じ条件で試料を作製し、上記実施例１の場合と同じ方法で特性を評価したところ、作製された巻線コイル部品において、磁性コアの割れが少し発生した（発生率＜１０％）。なお、巻線コイル部品をテープの収納部に収納してテーピング部品連を製造する工程での不良は発生しなかった。
【００４７】
また、表１には示していないが、極性基を有する溶剤として、ブチルセルソルブの添加量を２５重量％とし、それ以外は上記実施例１の場合と同じ条件で試料を作製し、上記実施例１の場合と同じ方法で特性を評価したところ、巻線コイル部品をテープの収納部に収納してテーピング部品連を製造する工程で少し不良が発生した。ただし、作製された巻線コイル部品において、磁性コアの割れの発生は認められなかった。
【００４８】
この結果および上記表１に示した結果から、通常は、極性基を有する溶剤の添加量は３重量％以上、２５重量％未満であることが望ましいと考えられる。
ただし、極性基を有する溶剤の極性の強さなどによっては（すなわち、用いる溶剤の種類によっては）、溶剤の添加量を３重量％未満としたり、２５重量％以上としたりすることが望ましい場合もあり得るものと推測される。
【００４９】
これに対し、極性基を有する溶剤を添加していない樹脂組成物を用いた比較例１では、硬化塗膜（外装樹脂）のガラス転移温度（Ｔｇ）が高く、弾性率も大きいため、作製された巻線コイル部品において、磁性コアの割れの発生が高い割合で認められた。
【００５０】
また、溶剤として、極性基を有さないヘキサンを添加した比較例２の場合も、硬化塗膜（外装樹脂）のガラス転移温度（Ｔｇ）が高く、弾性率も大きいため、作製された巻線コイル部品において、磁性コアの割れの発生が高い割合で認められた。
【００５１】
以上の結果から、本発明によれば、溶剤の添加量を調整するだけで、樹脂組成の配合調整をすることなく、磁性コアのサイズ、形状に応じた硬化塗膜の物性制御が可能になること、すなわち、同一樹脂組成で簡便に種々の巻線コイル部品に対応できることがわかる。
【００５２】
なお、上記実施例では、樹脂組成物が金属粉末や特性改善用のフィラーなどを含んでいない場合を例にとって説明したが、樹脂組成物として、本発明の硬化を損なわない範囲で、金属粉末や特性改善用のフィラーなどを含むものを用いることも可能である。
【００５３】
本発明は、さらにその他の点においても上記実施例に限定されるものではなく、磁性コアの形状や巻線の巻回数、樹脂組成物を構成する原料の種類や配合割合、溶剤の種類などに関し、発明の範囲内において、種々の応用、変形を加えることが可能である。
【符号の説明】
【００５４】
１            巻芯部
２ａ，２ｂ    鍔部
３            磁性コア
４            巻線
５            外装樹脂
５ａ          樹脂組成物
６ａ，６ｂ    外部電極
Ａ１          巻線コイル部品素子
Ａ            巻線コイル部品
【図１】
2011159793.tif 000004
【図２】
2011159793.tif 000005
【図３】
2011159793.tif 000006
【図４】
2011159793.tif 000007